ВЫСОКОПРОЧНЫЙ ЦЕМЕНТ НА ФОСФАТНОЙ ОСНОВЕ, ИМЕЮЩИЙ НИЗКУЮ ЩЕЛОЧНОСТЬ

1. Фосфатная смесь для получения высокопрочного цемента, содержащая:
дигидроортофосфат калия;
оксид металла группы IIA в количествах от примерно 20 до примерно 100 частей на 100 частей указанного дигидроортофосфата калия; и
дигидроортофосфат кальция в количествах от примерно 3 до примерно 30 частей на 100 частей указанного дигидроортофосфата калия;
причем соотношения дигидроортофосфата калия, оксида металла группы IIA и дигидроортофосфата кальция выбраны так, чтобы схватившийся продукт имел рН менее примерно 9, и чтобы схватившийся продукт имел прочность на сжатие выше 13,5 мегапаскалей (2000 фунтов/кв. дюйм) через 24 часа.
2. Фосфатная смесь по п.1, отличающаяся тем, что указанный металл группы IIA представляет собой магний.
3. Фосфатная смесь по п.2, отличающаяся тем, что указанный оксид магния представляет собой сильно обожженный оксид магния или спеченный оксид магния.
4. Фосфатная смесь по п.1, дополнительно содержащая наполнитель, выбранный из группы, состоящей из песка, полых стеклянных микросфер, полых керамических микросфер, полых пластиковых микросфер, пемзы, вспученного перлита, диатомитовой земли и их комбинаций.
5. Фосфатная смесь по п.1, дополнительно содержащая отдельные армирующие волокна.
6. Фосфатная смесь по п.1, дополнительно содержащая непрерывный армирующий материал.
7. Цементная суспензия на фосфатной основе, содержащая смесь по п.1 и воду, которые объединены с получением текучей суспензии.
8. Способ получения цементного продукта, включающий получение суспензии по п.7, придание формы указанной суспензии с получением цементного продукта и выдержку до затвердевания указанной суспензии.
9. Способ по п.8, отличающийся тем, что указанная стадия придания формы дополнительно включает получение продукта для устройства полов.
10. Способ по п.8, отличающийся тем, что указанная стадия придания формы дополнительно включает получение панельного продукта.